СПОСОБ И УСТРОЙСТВО ДЛЯ ИЗГОТОВЛЕНИЯ ПОЛУЧАЕМОГО ФИЛЬЕРНЫМ СПОСОБОМ НЕТКАНОГО МАТЕРИАЛА ИЗ ЦЕЛЛЮЛОЗНЫХ ВОЛОКОН

1. Способ изготовления получаемого фильерным способом нетканого материала из целлюлозных волокон, в котором эти волокна формуют из раствора целлюлозы посредством фильеры (1) и затем вводят в охлаждающую камеру (2), состоящую из, по меньшей мере, двух охлаждающих секций (2а, 2b), при этом к волокнам в обеих охлаждающих секциях (2а, 2b) подают технологический или охлаждающий воздух, имеющий различную скорость, и/или различную температуру, и/или различную влажность.
2. Способ по п.1, характеризующийся тем, что волокна формуют как лиоцеллюлозные (Lyocell) волокна.
3. Способ по п.1 или 2, характеризующийся тем, что в качестве раствора целлюлозы используют раствор целлюлозы в смеси воды и третичного аминоксида.
4. Способ по п.1 или 2, характеризующийся тем, что концентрация целлюлозы в растворе целлюлозы составляет от 0,5 до 25% по весу, предпочтительно от 1 до 22% по весу.
5. Способ по п.1 или 2, характеризующийся тем, что отношение расхода воздуха, подаваемого в первую охлаждающую секцию (2а), к расходу воздуха, подаваемого во вторую охлаждающую секцию (2b), составляет от 1:10 до 1:1, предпочтительно, от 1.5:10 до 6:10, и желательно от 1,5:10 до 4,5:10.
6. Способ по п.1 или 2, характеризующийся тем, что температура охлаждающего воздуха, подаваемого в первую охлаждающую секцию (2а), составляет от 18 до 80°С, а температура охлаждающего воздуха, подаваемого во вторую охлаждающую секцию (2b), составляет от 18 до 35°С.
7. Способ по п.1 или 2, характеризующийся тем, что волокна после охлаждения подвергают аэродинамическому растяжению в охлаждающей камере (2) и после этого размещают на размещающем устройстве.
8. Способ по п.1 или 2, характеризующийся тем, что волокна до их размещения на размещающем устройстве обрабатывают при условии, что имеет место коагуляция целлюлозы.
9. Способ по п.1 или 2, характеризующийся тем, что после размещения волокон образованную ленту материала обрабатывают или промывают водной средой и после этого обезвоживают.
10. Устройство для изготовления получаемого фильерным способом нетканого материала из целлюлозных волокон по одному из пп.1-9, снабженное фильерой (1), охлаждающей камерой (2), блоком (4) растяжения и размещающим устройством, в котором волокна могут формоваться из раствора целлюлозы фильерой (1),
причем охлаждающая камера (2) разделена на, по меньшей мере, две охлаждающие секции, в каждой из которых к волокнам может подаваться технологический или охлаждающий воздух с различной скоростью, и/или различной температурой, и/или различной влажностью.
2
2
2
11. Устройство по п.10, характеризующееся тем, что фильера (1) имеет плотность расположения дырок от 0,5 до 9 дырок/см, предпочтительно от 1 до 8 дырок/см, и желательно от 1,5 до 7,5 дырок/см.
12. Устройство по п.10 или 11, характеризующееся тем, что соединение между охлаждающей камерой и блоком (4) растяжения является замкнутым по отношению к внешнему пространству или спроектировано по отношению к внешнему пространству свободным от подачи воздуха.
13. Устройство по п.10 или 11, характеризующееся тем, что между блоком (4) растяжения и размещающим устройством расположен укладывающий блок (6) с, по меньшей мере, одним диффузором (13, 14).